(57)【要約】【課題】酸化チタン膜に容易かつ確実にマークを付けることができるマーク付け方法を提供する。【解決手段】本酸化チタン膜のマーク付け方法は、酸化チタン膜を形成する酸化チタンに酸素欠陥を生じさせて、酸化チタン膜にマークを付することを特徴とする。【選択図】  図１
2008024572.tif 000002
【特許請求の範囲】
【請求項１】
酸化チタン膜を形成する酸化チタンに酸素欠陥を生じさせて、酸化チタン膜にマークを付することを特徴とする酸化チタン膜のマーク付け方法。
【請求項２】
酸化チタン膜にレーザ光を照射して、酸化チタン膜を形成する酸化チタンに酸素欠陥を生じさせ、マークを付することを特徴とする酸化チタン膜のマーク付け方法。
【請求項３】
前記レーザ光は酸化チタンを担持したフォームの表面に照射されることを特徴とする請求項１または２に記載の酸化チタン膜のマーク付け方法。
【請求項４】
前記酸化チタン膜はセラミックフォームに担持されていることを特徴とする請求項１ないし３のいずれか１項に記載の酸化チタン膜のマーク付け方法。
【請求項５】
前記セラミックフォームはアルミナであることを特徴とする請求項４に記載の酸化チタン膜のマーク付け方法。
【発明の詳細な説明】
【技術分野】
【０００１】
本発明は光触媒脱臭装置の光触媒等として用いるのに適する酸化チタンにマークを付するマーク付け方法に関する。
【背景技術】
【０００２】
従来、光触媒フィルタと光源を組み合わせた光触媒脱臭装置が実用化され、光触媒フィルタには、基材となるセラミックフォームに、光触媒として作用する酸化チタンを担持して用いている。
【０００３】
しかし、三次元網目の不規則な構造を有するセラミックフォームは、凹凸が激しく、印字することは困難であり、また、酸化チタンを担持したセラミックフォームにおいて、基材のセラミックフォームが例えば、アルミナのように白色である場合、酸化チタンが担持されていても、担持されていないものと目視では、区別はできず、両者は混同しやすかった（特許文献１）。
【０００４】
そこで、酸化チタン担持品と非担持品を区別するために、セラミックフォームの側面などに、ラベルを貼る方法や油性ペンなどでマークを付ける方法などが用いられている。
【０００５】
しかしながら、このような方法では、光触媒の酸化力により、劣化する可能性がある。また、セラミックフォームのメンテナンスの時に、洗浄または焼成するため、マークがわからなくなってしまい、セラミックフォームの個別識別管理（トレーサビリティー）は品質管理上、困難であった。
【０００６】
そのため、酸化チタンに容易かつ確実にマークを設けることができるマーク付け方法が要望されている。
【０００７】
なお、レーザ光を用いて部材内部にマーク付けする提案がある（特許文献２）。
【特許文献１】特開２００６−２６５０７号公報
【特許文献２】特開平１１−１５６５６４号公報
【発明の開示】
【発明が解決しようとする課題】
【０００８】
本発明は上述した事情を考慮してなされたもので、酸化チタン膜に容易かつ確実にマークを付けることができるマーク付け方法を提供することを目的とする。
【課題を解決するための手段】
【０００９】
上述した目的を達成するため、本発明に係る酸化チタン膜のマーク付け方法は、酸化チタン膜を形成する酸化チタンに酸素欠陥を生じさせて、酸化チタン膜にマークを付することを特徴とする。
【発明の効果】
【００１０】
本発明に係る酸化チタン膜のマーク付け方法によれば、酸化チタン膜に容易かつ確実にマークを付することができる酸化チタン膜のマーク付け方法を提供することができる。
【発明を実施するための最良の形態】
【００１１】
本発明の一実施形態に係る酸化チタン膜のマーク付け方法について添付図面を参照して説明する。
【００１２】
図１は本発明の一実施形態に係る酸化チタン膜のマーク付け方法の概念図である。
【００１３】
本発明に係る酸化チタン膜のマーク付け方法は、酸化チタン膜を形成する酸化チタンに酸素欠陥を生じさせて、酸化チタン膜にマークを付する方法であり、酸化チタン膜を形成する酸化チタンに適宜の方法により、酸素欠陥を生じさせる。
【００１４】
例えば、図１に示すように、白色の酸化チタン膜１が担持されたセラミックフォームと白色のアルミナフォーム２を用意する。
【００１５】
この酸化チタン膜担持セラミックフォームの製造は、例えば、アルミナ原料粉末を溶媒に分散させてスラリーを調製し、このスラリーをウレタンフォームに浸透させて、骨格表面にスラリー層を形成させた後、焼成してウレタンを焼き抜き、セラミックフォームを得るか、スラリーに架橋重合性樹脂を混合撹拌し、泡状として架橋させた後、焼成し、セラミックフォームを得、さらに、このアルミナからなるセラミックフォームを、例えば、アナターゼ型酸化チタンと、炭素、水素、窒素、硫黄から選ばれた少なくとも２種類がドープされているアナターゼ型酸化チタンとの混合物からなる酸化チタン微粒子が含まれるスラリーに浸漬等して、セラミックフォーム表面に酸化チタン微粒子を配置し、熱処理する。
【００１６】
このようにして用意された酸化チタン膜１の側面にレーザ光を照射し、酸化チタン膜１の側面に酸素欠陥Ｍを生じさせる。
【００１７】
この酸素欠陥は五酸化三チタン（Ｔｉ３Ｏ５）、三酸化二チタン（Ｔｉ２Ｏ３）、あるいは、酸化チタン（ＴｉＯ）となり、この結果生ずるＴｉＯ2-Xは、黒に近い色になる。
【００１８】
従って、酸化チタンが担持されたフォームはマークを付することができるが、担持されていないフォームは、酸化チタンが無いため、マークを付することができない。これにより、容易かつ確実に酸化チタン膜にマークを付することができ、このマークを目視で識別して酸化チタン膜担持品と非担持品を容易に区別できる。
【００１９】
上記酸素欠陥を生じさせる方法は、化学的またはプラズマ装置の利用あるいはレーザ光照射などいずれの方法でもよく、特に、レーザ光の照射によれば、酸化チタン膜の多小の凹凸面に対しても有効であり、三次元網目の不規則な構造に対しても有効である。マークは単なるマークのほか判別可能な文字、数字あるいはバーコードなどの識別子であってもよく、レーザ光によれば、これら文字、数字あるいはバーコードなども容易に付することができる。
【００２０】
本実施形態によれば、酸化チタン膜に黒に近い色に変色させたマークを付すことにより、白色のアルミナフォームに白色の酸化チタンが担持された担持品と未担持品の目視による識別が可能となり、さらに、酸素欠陥は洗浄や焼成では、ほとんど変化しないため、半永久的にマークが付された状態が保たれるため、酸化チタン担持品に個別の番号を付することにより、酸化チタン担持品の個別識別管理を確立できる。また、レーザでマークすれば、セラミックフォーム表面に形成されたような酸化チタン膜に対しても文字など明瞭なマークを形成することができ、膜の有無のみならず、製品履歴の管理などにも利用できる。
【実施例】
【００２１】
図１に示すような本発明に係る酸化チタン膜のマーク付け方法を用いて、アルミナフォームに担持された酸化チタン膜にＣＯ２レーザ出力３０Ｗを照射し、マークの有無を調べる（実施例）。また、図２に示すように、酸化チタンを担持しない未担持品のアルミナフォームに同様のレーザ光を照射して、マークの有無を調べる（比較例）。
【００２２】
結果を図３および図４に示す。図３からもわかるように、実施例の酸化チタン担持品では、黒いマークが付されている。これに対して、図４からもわかるように、比較例の未担持品にはマークが付されていない。これらマークの有無は、レーザ光の照射により結晶欠陥を生じる二酸化チタン膜の有無による。
【図面の簡単な説明】
【００２３】
【図１】本発明の一実施形態に係る酸化チタン膜のマーク付け方法の概念図。
【図２】レーザ光を用いたマーク付け方法の比較例の概念図。
【図３】本発明の一実施形態に係る酸化チタン膜のマーク付け方法の試験結果図。
【図４】レーザ光を用いたマーク付け方法の比較例の試験結果図。
【符号の説明】
【００２４】
１  酸化チタン膜
２  セラミックフォーム
Ｍ  酸素欠陥
【図１】
2008024572.tif 000003
【図２】
2008024572.tif 000004
【図３】
2008024572.tif 000005
【図４】
2008024572.tif 000006